(57)【要約】      （修正有）【課題】感光層に含有された場合に電子写真感光体の耐摩耗性を向上できるポリアリレート樹脂を提供する。【解決手段】ポリアリレート樹脂は、一般式（１）で表される繰り返し単位と、化学式（２）で表される繰り返し単位と、化学式（３）で表される繰り返し単位とを少なくとも含む。2019077844.tif 000046【選択図】図１
2019077844.tif 000002
【特許請求の範囲】
【請求項１】
一般式（１）で表される繰り返し単位と、化学式（２）で表される繰り返し単位と、化学式（３）で表される繰り返し単位とを少なくとも含み、
前記化学式（２）で表される繰り返し単位の数ｎ2に対する、前記一般式（１）で表される繰り返し単位の数ｎ1の比率ｎ1／ｎ2は、１．０以上である、ポリアリレート樹脂。
【化１】
2019077844.tif 000033
（前記一般式（１）中、
Ｒ1及びＲ2は各々独立に水素原子又はメチル基を表し、Ｒ3はメチル基を表し、Ｒ4は水素原子又は炭素原子数２若しくは３のアルキル基を表すか、或いは、
Ｒ1及びＲ2は各々メチル基を表し、Ｒ3及びＲ4は互いに結合して炭素原子数５又は６のシクロアルキリデン基を表す。）
【請求項２】
前記一般式（１）で表される繰り返し単位は、化学式（１−１）、（１−２）、（１−３）、（１−４）又は（１−５）で表される繰り返し単位である、請求項１に記載のポリアリレート樹脂。
【化２】
2019077844.tif 000034
【請求項３】
前記一般式（１）で表される繰り返し単位は、前記化学式（１−５）で表される繰り返し単位である、請求項２に記載のポリアリレート樹脂。
【請求項４】
前記一般式（１）で表される繰り返し単位は、前記化学式（１−１）で表される繰り返し単位である、請求項２に記載のポリアリレート樹脂。
【請求項５】
化学式（４）で表される繰り返し単位を更に含む、請求項４に記載のポリアリレート樹脂。
【化３】
2019077844.tif 000035
【請求項６】
導電性基体と、感光層とを備える、電子写真感光体であって、
前記感光層は、電荷発生剤と正孔輸送剤とバインダー樹脂とを含有し、
前記バインダー樹脂は、請求項１〜５の何れか一項に記載のポリアリレート樹脂を含む、電子写真感光体。
【請求項７】
前記正孔輸送剤は、一般式（１０）、（１１）、（１２）、（１３）又は（１４）で表される化合物を含む、請求項６に記載の電子写真感光体。
【化４】
2019077844.tif 000036
（前記一般式（１０）中、
Ｒ101、Ｒ103、Ｒ104、Ｒ105、Ｒ106、Ｒ107及びＲ108は、各々独立に、水素原子、炭素原子数１以上８以下のアルキル基、炭素原子数１以上８以下のアルキル基を有してもよいフェニル基、又は炭素原子数１以上８以下のアルコキシ基を表し、
Ｒ103、Ｒ104、Ｒ105、Ｒ106及びＲ107のうちの隣接する２つが結合して炭素原子数５以上７以下のシクロアルカンを表してもよく、
Ｒ102及びＲ109は、各々独立に、炭素原子数１以上８以下のアルキル基、フェニル基又は炭素原子数１以上８以下のアルコキシ基を表し、
ｂ1及びｂ2は、各々独立に、０以上５以下の整数を表す。）
【化５】
2019077844.tif 000037
（前記一般式（１１）中、
Ｒ111及びＲ112は、各々独立に、水素原子、炭素原子数１以上８以下のアルキル基又はフェニル基を表し、
Ｒ113、Ｒ114、Ｒ115、Ｒ116、Ｒ117及びＲ118は、各々独立に、炭素原子数１以上８以下のアルキル基又はフェニル基を表し、
ｄ1及びｄ2は、各々独立に、０又は１を表し、
ｄ3、ｄ4、ｄ5及びｄ6は、各々独立に、０以上５以下の整数を表し、
ｄ7及びｄ8は、各々独立に、０以上４以下の整数を表す。）
【化６】
2019077844.tif 000038
（前記一般式（１２）中、
Ｒ121、Ｒ122、Ｒ123、Ｒ124、Ｒ125及びＲ126は、各々独立に、炭素原子数１以上８以下のアルキル基、フェニル基又は炭素原子数１以上８以下のアルコキシ基を表し、
ｅ1、ｅ2、ｅ4及びｅ5は、各々独立に、０以上５以下の整数を表し、
ｅ3及びｅ6は、各々独立に、０以上４以下の整数を表す。）
【化７】
2019077844.tif 000039
（前記一般式（１３）中、Ｒ31、Ｒ32、Ｒ33、Ｒ34、Ｒ35、Ｒ36、Ｒ37、Ｒ38、Ｒ39及びＲ3Aは、各々独立に、水素原子又はメチル基を表す。）
【化８】
2019077844.tif 000040
（前記一般式（１４）中、Ｒ41及びＲ42は、各々独立に、水素原子、メチル基又はエチル基を表し、且つＲ41が表わす基の炭素原子数とＲ42が表わす基の炭素原子数との和は２であり、Ｒ43及びＲ44は、各々独立に、水素原子、メチル基又はエチル基を表し、且つＲ43が表わす基の炭素原子数とＲ44が表わす基の炭素原子数との和は２である。）
【請求項８】
前記正孔輸送剤は、化学式（ＨＴＭ−１）、（ＨＴＭ−２）、（ＨＴＭ−３）、（ＨＴＭ−４）、（ＨＴＭ−５）、（ＨＴＭ−６）、（ＨＴＭ−７）、（ＨＴＭ−８）、（ＨＴＭ−９）、（ＨＴＭ−１０）又は（ＨＴＭ−１１）で表される化合物を含む、請求項６又は７に記載の電子写真感光体。
【化９】
2019077844.tif 000041
【化１０】
2019077844.tif 000042
【化１１】
2019077844.tif 000043
【化１２】
2019077844.tif 000044
【化１３】
2019077844.tif 000045
【請求項９】
前記感光層は、電荷発生層と電荷輸送層とを含み、
前記電荷発生層は、前記電荷発生剤を含有し、
前記電荷輸送層は、前記正孔輸送剤と前記バインダー樹脂とを含有する、請求項６〜８の何れか一項に記載の電子写真感光体。
【発明の詳細な説明】
【技術分野】
【０００１】
本発明は、ポリアリレート樹脂及び電子写真感光体に関する。
【背景技術】
【０００２】
電子写真感光体は、像担持体として電子写真方式の画像形成装置（例えば、プリンター又は複合機）において用いられる。電子写真感光体は、感光層を備える。電子写真感光体としては、例えば、単層型電子写真感光体及び積層型電子写真感光体が用いられる。単層型電子写真感光体は、電荷発生の機能と、電荷輸送の機能とを有する単層の感光層を備える。積層型電子写真感光体は、電荷発生の機能を有する電荷発生層と、電荷輸送の機能を有する電荷輸送層とを含む感光層を備える。
【０００３】
特許文献１には、感光層を有する電子写真感光体が記載されている。この感光層のバインダー樹脂は、特定のポリアリレート構造を含有する。
【先行技術文献】
【特許文献】
【０００４】
【特許文献１】特開２００３−３２２９８２号公報
【発明の概要】
【発明が解決しようとする課題】
【０００５】
しかし、特許文献１に記載の電子写真感光体は、耐摩耗性の点で不十分であった。
【０００６】
本発明は上述の課題に鑑みてなされたものであり、その目的は、感光層に含有された場合に、電子写真感光体の耐摩耗性を向上できるポリアリレート樹脂を提供することである。また、本発明の別の目的は、耐摩耗性に優れる電子写真感光体を提供することである。
【課題を解決するための手段】
【０００７】
本発明のポリアリレート樹脂は、一般式（１）で表される繰り返し単位と、化学式（２）で表される繰り返し単位と、化学式（３）で表される繰り返し単位とを少なくとも含む。前記化学式（２）で表される繰り返し単位の数ｎ2に対する、前記一般式（１）で表される繰り返し単位の数ｎ1の比率ｎ1／ｎ2は、１．０以上である。
【０００８】
【化１】
2019077844.tif 000003
【０００９】
前記一般式（１）中、Ｒ1及びＲ2は各々独立に水素原子又はメチル基を表し、Ｒ3はメチル基を表し、Ｒ4は水素原子又は炭素原子数２若しくは３のアルキル基を表す。或いは、前記一般式（１）中、Ｒ1及びＲ2は各々メチル基を表し、Ｒ3及びＲ4は互いに結合して炭素原子数５又は６のシクロアルキリデン基を表す。
【００１０】
本発明の電子写真感光体は、導電性基体と、感光層とを備える。前記感光層は、電荷発生剤と正孔輸送剤とバインダー樹脂とを含有する。前記バインダー樹脂は、上述したポリアリレート樹脂を含む。
【発明の効果】
【００１１】
本発明のポリアリレート樹脂は、感光層に含有された場合に、電子写真感光体の耐摩耗性を向上できる。また、本発明の電子写真感光体は、耐摩耗性に優れる。
【図面の簡単な説明】
【００１２】
【図１】（ａ）、（ｂ）及び（ｃ）は、それぞれ、電子写真感光体の一例を示す断面図であり、この電子写真感光体は本発明の実施形態に係るポリアリレート樹脂を含有する。
【図２】（ａ）、（ｂ）及び（ｃ）は、それぞれ、電子写真感光体の別の例を示す断面図であり、この電子写真感光体は本発明の実施形態に係るポリアリレート樹脂を含有する。
【発明を実施するための形態】
【００１３】
以下、本発明の実施形態について詳細に説明する。しかし、本発明は、以下の実施形態に何ら限定されない。本発明は、本発明の目的の範囲内で、適宜変更を加えて実施できる。なお、説明が重複する箇所については、適宜説明を省略する場合があるが、発明の要旨は限定されない。以下、化合物名の後に「系」を付けて、化合物及びその誘導体を包括的に総称する場合がある。また、化合物名の後に「系」を付けて重合体名を表す場合には、重合体の繰返し単位が化合物又はその誘導体に由来することを意味する。
【００１４】
以下、炭素原子数１以上８以下のアルキル基、炭素原子数１以上６以下のアルキル基、炭素原子数１以上４以下のアルキル基、炭素原子数１以上８以下のアルコキシ基、炭素原子数１以上４以下のアルコキシ基、及び炭素原子数５以上７以下のシクロアルカンは、何ら規定していなければ、各々次の意味である。
【００１５】
炭素原子数１以上８以下のアルキル基、炭素原子数１以上６以下のアルキル基及び炭素原子数１以上４以下のアルキル基は、各々、直鎖状又は分枝鎖状で非置換である。炭素原子数１以上８以下のアルキル基としては、例えば、メチル基、エチル基、ｎ−プロピル基、イソプロピル基、ｎ−ブチル基、ｓｅｃ−ブチル基、ｔｅｒｔ−ブチル基、ｎ−ペンチル基、イソペンチル基、ネオペンチル基、１，２−ジメチルプロピル基、ヘキシル基、ヘプチル基及びオクチル基が挙げられる。炭素原子数１以上６以下のアルキル基の例は、炭素原子数１以上８以下のアルキル基の例として述べた基のうち、炭素原子数が１以上６以下である基である。炭素原子数１以上４以下のアルキル基の例は、炭素原子数１以上８以下のアルキル基の例として述べた基のうち、炭素原子数が１以上４以下である基である。
【００１６】
炭素原子数１以上８以下のアルコキシ基及び炭素原子数１以上４以下のアルコキシ基は、各々、直鎖状又は分枝鎖状で非置換である。炭素原子数１以上８以下のアルコキシ基としては、例えば、メトキシ基、エトキシ基、ｎ−プロポキシ基、イソプロポキシ基、ｎ−ブトキシ基、ｓｅｃ−ブトキシ基、ｔｅｒｔ−ブトキシ基、ｎ−ペントキシ基、イソペントキシ基、ネオペントキシ基、ヘキシルオキシ基、ヘプチルオキシ基及びオクチルオキシ基が挙げられる。炭素原子数１以上４以下のアルコキシ基の例は、炭素原子数１以上８以下のアルコキシ基の例として述べた基のうち、炭素原子数が１以上４以下である基である。
【００１７】
炭素原子数５以上７以下のシクロアルカンは、非置換である。炭素原子数５以上７以下のシクロアルカンとしては、例えば、シクロペンタン、シクロヘキサン及びシクロヘプタンが挙げられる。
【００１８】
＜ポリアリレート樹脂＞
本実施形態はポリアリレート樹脂に関する。本実施形態のポリアリレート樹脂は、一般式（１）で表される繰り返し単位と、化学式（２）で表される繰り返し単位と、化学式（３）で表される繰り返し単位とを少なくとも含む。化学式（２）で表される繰り返し単位の数ｎ2に対する、一般式（１）で表される繰り返し単位の数ｎ1の比率ｎ1／ｎ2は、１．０以上である。
【００１９】
【化２】
2019077844.tif 000004
【００２０】
一般式（１）中、Ｒ1及びＲ2は各々独立に水素原子又はメチル基を表し、且つＲ3はメチル基を表し、且つＲ4は水素原子又は炭素原子数２若しくは３のアルキル基を表す。或いは、一般式（１）中、Ｒ1及びＲ2は各々メチル基を表し、且つＲ3及びＲ4は互いに結合して炭素原子数５又は６のシクロアルキリデン基を表す。
【００２１】
以下、一般式（１）で表される繰り返し単位、化学式（２）で表される繰り返し単位、及び化学式（３）で表される繰り返し単位を、各々、繰返し単位（１）、繰返し単位（２）、及び繰り返し単位（３）と記載することがある。また、繰返し単位（１）と繰返し単位（２）と繰返し単位（３）とを少なくとも含み、繰返し単位（２）の数ｎ2に対する繰返し単位（１）の数ｎ1の比率ｎ1／ｎ2が１．０以上であるポリアリレート樹脂を、ポリアリレート樹脂（ＰＡ）と記載することがある。
【００２２】
本実施形態のポリアリレート樹脂（ＰＡ）は、感光層に含有された場合に、電子写真感光体（以下、感光体と記載することがある）の耐摩耗性を向上させることができる。その理由は、以下のように推測される。
【００２３】
第１に、ポリアリレート樹脂（ＰＡ）は、繰り返し単位（２）及び繰り返し単位（３）を含んでいる。これにより、感光体の耐摩耗性を向上させることができる。
【００２４】
第２に、ポリアリレート樹脂（ＰＡ）は、繰り返し単位（１）を含んでいる。これにより、感光層形成用の溶剤に対するポリアリレート樹脂（ＰＡ）の溶解性を向上させることができる。更に、繰返し単位（２）の数ｎ2に対する繰り返し単位（１）の数ｎ1の比率ｎ1／ｎ2が１．０以上であることで、感光層形成用の溶剤に対するポリアリレート樹脂（ＰＡ）の溶解性を更に向上させることができる。ポリアリレート樹脂（ＰＡ）の溶解性が向上することで感光層を好適に形成することができ、感光体の耐摩耗性を向上させることができる。
【００２５】
ポリアリレート樹脂（ＰＡ）は、繰り返し単位（１）、（２）及び（３）に加えて、化学式（４）で表される繰り返し単位（以下、繰返し単位（４）と記載することがある）を更に含むことが好ましい。ポリアリレート樹脂（ＰＡ）が繰り返し単位（４）を含むことで、感光体の耐摩耗性を更に向上させることができる。
【００２６】
【化３】
2019077844.tif 000005
【００２７】
次に、一般式（１）について、詳細に説明する。一般式（１）中のＲ4が表わす炭素原子数２若しくは３のアルキル基としては、エチル基、ｎ−プロピル基及びイソプロピル基が挙げられる。炭素原子数２若しくは３のアルキル基としては、エチル基又はイソプロピル基が好ましい。
【００２８】
一般式（１）中のＲ3及びＲ4が互いに結合して表す炭素原子数５又は６のシクロアルキリデン（ｃｙｃｌｏａｌｋｙｌｉｄｅｎｅ）基としては、シクロペンチリデン基及びシクロヘキシリデン基が挙げられる。シクロペンチリデン基及びシクロヘキシリデン基は、各々、下記化学式（５）及び（６）で表される。炭素原子数５又は６のシクロアルキリデン基としては、シクロヘキシリデン基が好ましい。
【００２９】
【化４】
2019077844.tif 000006
【００３０】
繰り返し単位（１）の好適な例としては、化学式（１−１）、（１−２）、（１−３）、（１−４）及び（１−５）で表される繰り返し単位が挙げられる。以下、化学式（１−１）、（１−２）、（１−３）、（１−４）及び（１−５）で表される繰り返し単位を、各々、繰り返し単位（１−１）、（１−２）、（１−３）、（１−４）及び（１−５）と記載することがある。
【００３１】
【化５】
2019077844.tif 000007
【００３２】
ポリアリレート樹脂（ＰＡ）は、繰り返し単位（１）の１種のみを含んでいてもよい。或いは、ポリアリレート樹脂（ＰＡ）は、繰り返し単位（１）の２種以上を含んでいてもよい。
【００３３】
ポリアリレート樹脂（ＰＡ）に含まれる繰返し単位（２）の数ｎ2に対する、ポリアリレート樹脂（ＰＡ）に含まれる繰り返し単位（１）の数ｎ1の比率ｎ1／ｎ2は、１．０以上である。即ち、繰り返し単位（１）の数ｎ1は、繰返し単位（２）の数ｎ2と等しいか、繰返し単位（２）の数ｎ2よりも多い。比率ｎ1／ｎ2が１．０以上であると、感光層形成用の溶剤に対するポリアリレート樹脂（ＰＡ）の溶解性を向上させることができ、感光体の耐摩耗性を向上させることができる。感光体の耐摩耗性を向上させるためには、比率ｎ1／ｎ2は、１０．０以下であることが好ましく、５．０以下であることがより好ましい。感光層形成用の溶剤に対するポリアリレート樹脂（ＰＡ）の溶解性を向上させつつ、感光体の耐摩耗性を向上させるためには、比率ｎ1／ｎ2は、１．０、２．０、３．０、５．０及び１０．０から選ばれる２つの値の範囲内であることも好ましい。比率ｎ1／ｎ2は、例えば、１．０以上２．０未満、又は２．０以上５．０以下であってもよい。比率ｎ1／ｎ2は、例えば、１．０又は３．０であってもよい。
【００３４】
ポリアリレート樹脂（ＰＡ）が繰返し単位（４）を含む場合、ポリアリレート樹脂（ＰＡ）に含まれる繰返し単位（３）の数ｎ3に対する、ポリアリレート樹脂（ＰＡ）に含まれる繰り返し単位（４）の数ｎ4の比率ｎ4／ｎ3は、０．０より大きいことが好ましく、０．１以上であることがより好ましく、０．５以上であることが更に好ましい。比率ｎ4／ｎ3は、５．０以下であることが好ましく、３．０以下であることがより好ましく、１．５以下であることが更に好ましい。比率ｎ1／ｎ2は、０．１、０．５、１．０、１．５、３．０及び５．０から選ばれる２つの値の範囲内であることも好ましい。比率ｎ4／ｎ3は、例えば、１．０であってもよい。
【００３５】
比率ｎ1／ｎ2は、ポリカーボネート樹脂（ＰＡ）を製造する際に添加する化合物（ＢＰ−１）の量と化合物（ＢＰ−２）の量とを変更することにより、調整することができる。また、比率ｎ4／ｎ3は、ポリカーボネート樹脂（ＰＡ）を製造する際に添加する化合物（ＤＣ−３）の量と化合物（ＤＣ−４）の量とを変更することにより、調整することができる。なお、化合物（ＢＰ−１）、化合物（ＢＰ−２）、化合物（ＤＣ−３）及び化合物（ＤＣ−４）については後述する。
【００３６】
比率ｎ1／ｎ2及び比率ｎ4／ｎ3は、各々、１本の分子鎖から得られる値ではなく、感光層に含有されるポリアリレート樹脂（ＰＡ）の全体（複数の分子鎖）から得られる値の平均値である。比率ｎ1／ｎ2及び比率ｎ4／ｎ3は、各々、プロトン核磁気共鳴分光計を用いてポリアリレート樹脂（ＰＡ）の1Ｈ−ＮＭＲスペクトルを測定し、得られた1Ｈ−ＮＭＲスペクトルから算出することができる。
【００３７】
ポリアリレート樹脂（ＰＡ）の具体的な例としては、以下のポリアリレート樹脂が挙げられる。
繰り返し単位（１−１）、（２）及び（３）を含み、繰返し単位（４）を含まず、比率ｎ1／ｎ2が２．０以上５．０以下であるポリアリレート樹脂（ポリアリレート樹脂（Ｉ）と記載することがある）；
繰り返し単位（１−５）、（２）及び（３）を含み、比率ｎ1／ｎ2が２．０以上５．０以下であるポリアリレート樹脂（ポリアリレート樹脂（ＩＩ）と記載することがある）；
繰り返し単位（１−１）、（２）、（３）及び（４）を含み、比率ｎ1／ｎ2が２．０以上５．０以下であるポリアリレート樹脂（ポリアリレート樹脂（ＩＩＩ）と記載することがある）；
繰り返し単位（１−２）、（２）及び（３）を含み、比率ｎ1／ｎ2が２．０以上５．０以下であるポリアリレート樹脂（ポリアリレート樹脂（ＩＶ）と記載することがある）；
繰り返し単位（１−３）、（２）及び（３）を含み、比率ｎ1／ｎ2が２．０以上５．０以下であるポリアリレート樹脂（ポリアリレート樹脂（Ｖ）と記載することがある）；
繰り返し単位（１−４）、（２）及び（３）を含み、比率ｎ1／ｎ2が２．０以上５．０以下であるポリアリレート樹脂（ポリアリレート樹脂（ＶＩ）と記載することがある）；及び
繰り返し単位（１−１）、（２）及び（３）を含み、繰返し単位（４）を含まず、比率ｎ1／ｎ2が１．０以上２．０未満であるポリアリレート樹脂（ポリアリレート樹脂（ＶＩＩ）と記載することがある）。
【００３８】
ポリアリレート樹脂（ＰＡ）のより具体的な例としては、以下のポリアリレート樹脂が挙げられる。
繰り返し単位として、繰り返し単位（１−１）、（２）及び（３）のみを含み、比率ｎ1／ｎ2が２．０以上５．０以下であるポリアリレート樹脂（ポリアリレート樹脂（ｉ）と記載することがある）；
繰り返し単位として、繰り返し単位（１−５）、（２）及び（３）のみを含み、比率ｎ1／ｎ2が２．０以上５．０以下であるポリアリレート樹脂（ポリアリレート樹脂（ｉｉ）と記載することがある）；
繰り返し単位として、繰り返し単位（１−１）、（２）、（３）及び（４）のみを含み、比率ｎ1／ｎ2が２．０以上５．０以下であるポリアリレート樹脂（ポリアリレート樹脂（ｉｉｉ）と記載することがある）；
繰り返し単位として、繰り返し単位（１−２）、（２）及び（３）のみを含み、比率ｎ1／ｎ2が２．０以上５．０以下であるポリアリレート樹脂（ポリアリレート樹脂（ｉｖ）と記載することがある）；
繰り返し単位として、繰り返し単位（１−３）、（２）及び（３）のみを含み、比率ｎ1／ｎ2が２．０以上５．０以下であるポリアリレート樹脂（ポリアリレート樹脂（ｖ）と記載することがある）；
繰り返し単位として、繰り返し単位（１−４）、（２）及び（３）のみを含み、比率ｎ1／ｎ2が２．０以上５．０以下であるポリアリレート樹脂（ポリアリレート樹脂（ｖｉ）と記載することがある）；及び
繰り返し単位として、繰り返し単位（１−１）、（２）及び（３）のみを含み、比率ｎ1／ｎ2が１．０以上２．０未満であるポリアリレート樹脂（ポリアリレート樹脂（ｖｉｉ）と記載することがある）。
【００３９】
ポリアリレート樹脂（ＰＡ）の更に具体的な例としては、化学式（Ｒ−１）〜（Ｒ−７）で表されるポリアリレート樹脂（以下、それぞれをポリアリレート樹脂（Ｒ−１）〜（Ｒ−７）と記載する）が挙げられる。なお、化学式（Ｒ−１）〜（Ｒ−７）中、各繰返し単位の右下に付された数字は、ポリアリレート樹脂に含まれる繰り返し単位の総数に対する、各繰返し単位の数の百分率（％）を示す。繰り返し単位の総数は、ビスフェノール由来繰り返し単位の数と、ジカルボン酸由来繰り返し単位の数との合計である。また、記載の便宜上、化学式（Ｒ−１）、（Ｒ−２）及び（Ｒ−４）〜（Ｒ−７）の各々においては、繰返し単位（３）を２つ記載している。しかし、ポリアリレート樹脂（Ｒ−１）、（Ｒ−２）及び（Ｒ−４）〜（Ｒ−７）の各々に含まれる繰り返し単位の総数に対する、繰返し単位（３）の数の百分率は、５０．０％（２つの繰り返し単位（３）の右下に付された数字の合計）である。
【００４０】
【化６】
2019077844.tif 000008
【００４１】
【化７】
2019077844.tif 000009
【００４２】
【化８】
2019077844.tif 000010
【００４３】
感光体の耐摩耗性を向上させるためには、繰返し単位（１）としては、繰返し単位（１−５）が好ましい。繰返し単位（１）が繰返し単位（１−５）であるポリアリレート樹脂（ＰＡ）としては、ポリアリレート樹脂（ＩＩ）が好ましく、ポリアリレート樹脂（ｉｉ）がより好ましく、ポリアリレート樹脂（Ｒ−２）が更に好ましい。
【００４４】
感光体の耐摩耗性を向上させるためには、繰返し単位（１）としては、繰返し単位（１−１）も好ましい。繰返し単位（１）が繰返し単位（１−１）であるポリアリレート樹脂（ＰＡ）としては、ポリアリレート樹脂（Ｉ）及び（ＩＩＩ）が好ましく、ポリアリレート樹脂（ｉ）及び（ｉｉｉ）がより好ましく、ポリアリレート樹脂（Ｒ−１）及び（Ｒ−３）が更に好ましい。
【００４５】
感光体の耐摩耗性を更に向上させるためには、繰返し単位（１）が繰返し単位（１−１）であり、繰返し単位（４）が更に含まれることが好ましい。繰返し単位（１）が繰返し単位（１−１）であり繰返し単位（４）を更に含むポリアリレート樹脂（ＰＡ）としては、ポリアリレート樹脂（ＩＩＩ）が好ましく、ポリアリレート樹脂（ｉｉｉ）がより好ましく、ポリアリレート樹脂（Ｒ−３）が更に好ましい。
【００４６】
ポリアリレート樹脂（ＰＡ）において、ビスフェノール由来繰り返し単位と、ジカルボン酸由来繰り返し単位とは、隣接して互いに結合している。ポリアリレート樹脂（ＰＡ）に含まれるビスフェノール由来繰り返し単位の数は、ジカルボン酸由来繰り返し単位の数と等しい。ビスフェノール由来繰り返し単位は、例えば、繰り返し単位（１）及び（２）である。また、ジカルボン酸由来繰り返し単位は、例えば、繰り返し単位（３）である。ポリアリレート樹脂（ＰＡ）が繰り返し単位（４）を含む場合には、ジカルボン酸由来繰り返し単位は、例えば、繰り返し単位（３）及び（４）である。
【００４７】
ポリアリレート樹脂（ＰＡ）は、例えば、ランダム共重合体、交互共重合体、周期的共重合体又はブロック共重合体であってもよい。ポリアリレート樹脂（ＰＡ）において、繰り返し単位の配列は、ビスフェノール由来繰り返し単位とジカルボン酸由来繰り返し単位とが隣接して互いに結合している限り、特に限定されない。例えば、繰り返し単位（３）の両端に繰り返し単位（１）が結合していてもよい。或いは、繰り返し単位（３）の両端に繰り返し単位（２）が結合していてもよい。或いは、繰り返し単位（３）の一方端に繰り返し単位（１）が結合し、繰り返し単位（３）の他方端に繰り返し単位（２）が結合していてもよい。
【００４８】
ポリアリレート樹脂（ＰＡ）が繰り返し単位（４）を含まない場合、ポリアリレート樹脂（ＰＡ）は、繰り返し単位として、繰り返し単位（１）、（２）及び（３）のみを含んでいてもよい。ポリアリレート樹脂（ＰＡ）が繰り返し単位（４）を含まない場合、ポリアリレート樹脂（ＰＡ）は、繰り返し単位として、繰り返し単位（１）、（２）及び（３）に加えて、繰り返し単位（１）、（２）、（３）及び（４）以外の繰り返し単位を更に含んでいてもよい。
【００４９】
ポリアリレート樹脂（ＰＡ）が繰り返し単位（４）を含む場合、ポリアリレート樹脂（ＰＡ）は、繰り返し単位として、繰り返し単位（１）、（２）、（３）及び（４）のみを含んでいてもよい。ポリアリレート樹脂（ＰＡ）が繰り返し単位（４）を含む場合、ポリアリレート樹脂（ＰＡ）は、繰り返し単位として、繰り返し単位（１）、（２）、（３）及び（４）に加えて、繰り返し単位（１）、（２）、（３）及び（４）以外の繰り返し単位を更に含んでいてもよい。
【００５０】
ポリアリレート樹脂（ＰＡ）の粘度平均分子量は、１０，０００以上であることが好ましく、２０，０００以上であることがより好ましく、３０，０００以上であることが更に好ましく、４０，０００以上であることが特に好ましい。ポリアリレート樹脂（ＰＡ）の粘度平均分子量が１０，０００以上であると、感光体の耐摩耗性を向上させることができる。一方、バインダー樹脂の粘度平均分子量は、８０，０００以下であることが好ましく、７０，０００以下であることがより好ましい。バインダー樹脂の粘度平均分子量が８０，０００以下であると、ポリアリレート樹脂（ＰＡ）が電荷輸送層形成用の溶剤及び単層型感光層形成用の溶剤に溶解し易くなる。
【００５１】
ポリアリレート樹脂（ＰＡ）の製造方法は、特に限定されない。ポリアリレート樹脂（ＰＡ）の製造方法として、例えば、ビスフェノール由来繰返し単位を構成するためのビスフェノールと、ジカルボン酸由来繰り返し単位を構成するためのジカルボン酸とを縮重合させる方法が挙げられる。縮重合させるためには、公知の合成方法（例えば、溶液重合、溶融重合又は界面重合）を採用することができる。
【００５２】
ビスフェノール繰返し単位を構成するためのビスフェノールとしては、例えば、一般式（ＢＰ−１）で表される化合物（以下、化合物（ＢＰ−１）と記載することがある）、及び化学式（ＢＰ−２）で表される化合物（以下、化合物（ＢＰ−２）と記載することがある）が挙げられる。ジカルボン酸繰返し単位を構成するためのジカルボン酸としては、例えば、化学式（ＤＣ−３）で表される化合物（以下、化合物（ＤＣ−３）と記載することがある）が挙げられる。ポリアリレート樹脂（ＰＡ）が繰り返し単位（４）を含む場合には、ジカルボン酸として、化合物（ＤＣ−３）に加えて、化学式（ＤＣ−４）で表される化合物（以下、化合物（ＤＣ−４）と記載することがある）を更に添加する。一般式（ＢＰ−１）中のＲ1、Ｒ2、Ｒ3及びＲ4は、各々、一般式（１）中のＲ1、Ｒ2、Ｒ3及びＲ4と同義である。
【００５３】
【化９】
2019077844.tif 000011
【００５４】
化合物（ＢＰ−１）の好適な例としては、化学式（ＢＰ−１−１）〜（ＢＰ−１−５）で表される化合物（以下、それぞれを化合物（ＢＰ−１−１）〜（ＢＰ−１−５）と記載することがある）が挙げられる。
【００５５】
【化１０】
2019077844.tif 000012
【００５６】
ビスフェノール（例えば、化合物（ＢＰ−１）及び化合物（ＢＰ−２））は、芳香族ジアセテートに誘導体化して使用してもよい。ジカルボン酸（例えば、化合物（ＤＣ−３）及び化合物（ＤＣ−４））は、誘導体化して使用してもよい。ジカルボン酸の誘導体の例としては、ジカルボン酸ジクロライド、ジカルボン酸ジメチルエステル、ジカルボン酸ジエチルエステル及びジカルボン酸無水物が挙げられる。ジカルボン酸ジクロライドは、ジカルボン酸が有する２個の「−Ｃ（＝Ｏ）−ＯＨ」基が各々「−Ｃ（＝Ｏ）−Ｃｌ」基で置換された化合物である。
【００５７】
ビスフェノールとジカルボン酸との縮重合において、塩基及び触媒の一方又は両方を添加してもよい。塩基の例としては、水酸化ナトリウムが挙げられる。触媒の例としては、ベンジルトリブチルアンモニウムクロライド、アンモニウムクロライド、アンモニウムブロマイド、４級アンモニウム塩、トリエチルアミン及びトリメチルアミンが挙げられる。以上、本実施形態に係るポリアリレート樹脂（ＰＡ）について説明した。
【００５８】
＜感光体＞
次に、本実施形態のポリアリレート樹脂（ＰＡ）を含有する感光層を備える感光体について説明する。感光体は、導電性基体と感光層とを備える。感光層は、電荷発生剤と、正孔輸送剤と、バインダー樹脂とを含有する。感光体は、積層型電子写真感光体（以下、積層型感光体と記載することがある）であってもよく、単層型電子写真感光体（以下、単層型感光体と記載することがある）であってもよい。
【００５９】
（積層型感光体）
以下、図１（ａ）〜図１（ｃ）を参照して、積層型感光体である場合の感光体１について説明する。図１（ａ）〜図１（ｃ）は、それぞれ、感光体１の一例（積層型感光体）を示す部分断面図である。
【００６０】
図１（ａ）に示すように、感光体１としての積層型感光体は、例えば、導電性基体２と感光層３とを備える。感光層３は、電荷発生層３ａと電荷輸送層３ｂとを含む。つまり、積層型感光体には、感光層３として、電荷発生層３ａと電荷輸送層３ｂとが備えられる。
【００６１】
積層型感光体の耐摩耗性を向上させるためには、図１（ａ）に示すように、導電性基体２上に電荷発生層３ａが設けられ、電荷発生層３ａ上に電荷輸送層３ｂが設けられることが好ましい。しかし、図１（ｂ）に示すように、感光体１としての積層型感光体では、導電性基体２上に電荷輸送層３ｂが設けられ、電荷輸送層３ｂ上に電荷発生層３ａが設けられてもよい。
【００６２】
図１（ｃ）に示すように、感光体１としての積層型感光体は、導電性基体２と感光層３と中間層４（下引き層）とを備えていてもよい。中間層４は、導電性基体２と感光層３との間に備えられる。図１（ａ）及び図１（ｂ）に示すように、感光層３は導電性基体２上に直接備えられてもよい。或いは、図１（ｃ）に示すように、感光層３は導電性基体２上に中間層４を介して備えられてもよい。感光層３上には、保護層５（図２（ｃ）参照）が設けられていてもよい。或いは、感光層３上には、保護層５が設けられていなくてもよい。例えば、電荷輸送層３ｂが、感光体１の最表面層として設けられてもよい。
【００６３】
電荷発生層３ａの厚さは、特に限定されないが、０．０１μｍ以上５μｍ以下であることが好ましく、０．１μｍ以上３μｍ以下であることがより好ましい。電荷輸送層３ｂの厚さは、特に限定されないが、２μｍ以上１００μｍ以下であることが好ましく、５μｍ以上５０μｍ以下であることがより好ましい。以上、図１（ａ）〜図１（ｃ）を参照して、積層型感光体である場合の感光体１について説明した。
【００６４】
（単層型感光体）
以下、図２（ａ）〜図２（ｃ）を参照して、単層型感光体である場合の感光体１について説明する。図２（ａ）〜図２（ｃ）は、それぞれ、感光体１の別の例（単層型感光体）を示す部分断面図である。
【００６５】
図２（ａ）に示すように、感光体１としての単層型感光体は、例えば、導電性基体２と感光層３とを備える。感光体１としての単層型感光体には、単層の感光層３（以下、単層型感光層３ｃと記載することがある）が備えられる。
【００６６】
図２（ｂ）に示すように、感光体１としての単層型感光体は、導電性基体２と、単層型感光層３ｃと、中間層４（下引き層）とを備えてもよい。中間層４は、導電性基体２と単層型感光層３ｃとの間に設けられる。図２（ａ）に示すように、感光層３は導電性基体２上に直接備えられてもよい。或いは、図２（ｂ）に示すように、感光層３は導電性基体２上に中間層４を介して備えられてもよい。
【００６７】
図２（ｃ）に示すように、感光体１としての単層型感光体は、導電性基体２と、単層型感光層３ｃと、保護層５とを備えてもよい。保護層５は、単層型感光層３ｃ上に設けられる。或いは、単層型感光層３ｃ上には、保護層５が設けられていなくてもよい。例えば、単層型感光層３ｃが、感光体１の最表面層として設けられてもよい。
【００６８】
単層型感光層３ｃの厚さは、特に限定されないが、５μｍ以上１００μｍ以下であることが好ましく、１０μｍ以上５０μｍ以下であることがより好ましい。以上、図２（ａ）〜図２（ｃ）を参照して、単層型感光体である場合の感光体１について説明した。以下、感光体について、更に詳細に説明する。
【００６９】
＜感光層＞
感光体が積層型感光体である場合、感光層のうちの電荷発生層は、電荷発生剤を含有する。電荷発生層は、電荷発生層用バインダー樹脂（以下、ベース樹脂と記載することがある）を含有してもよい。電荷発生層は、必要に応じて、添加剤を含有してもよい。感光層のうちの電荷輸送層は、正孔輸送剤とバインダー樹脂とを含有する。電荷輸送層は、必要に応じて、添加剤を含有してもよい。
【００７０】
感光体が単層型感光体である場合、感光層としての単層型感光層は、電荷発生剤と正孔輸送剤とバインダー樹脂とを含有する。単層型感光層は、電子輸送剤を更に含有してもよい。単層型感光層は、必要に応じて、添加剤を含有してもよい。
【００７１】
（バインダー樹脂）
バインダー樹脂は、本実施形態のポリアリレート樹脂（ＰＡ）を含む。感光層（例えば、電荷輸送層、又は単層型感光層）は、バインダー樹脂として、ポリアリレート樹脂（ＰＡ）を含む。感光層がポリアリレート樹脂（ＰＡ）を含むことで、上述したように、感光体の耐摩耗性を向上させることができる。
【００７２】
感光層は、バインダー樹脂として、ポリアリレート樹脂（ＰＡ）の１種のみを含有してもよい。また、感光層は、バインダー樹脂として、ポリアリレート樹脂（ＰＡ）の２種以上を含有してもよい。
【００７３】
感光層は、バインダー樹脂として、ポリアリレート樹脂（ＰＡ）のみを含有してもよい。また、感光層は、バインダー樹脂として、ポリアリレート樹脂（ＰＡ）に加えて、ポリアリレート樹脂（ＰＡ）以外のバインダー樹脂（以下、その他のバインダー樹脂と記載することがある）を更に含有してもよい。ポリアリレート樹脂（ＰＡ）の含有率は、バインダー樹脂の質量に対して、８０質量％以上であることが好ましく、９０質量％以上であることがより好ましく、１００質量％であることが特に好ましい。
【００７４】
その他のバインダー樹脂としては、例えば、熱可塑性樹脂、熱硬化性樹脂及び光硬化性樹脂が挙げられる。熱可塑性樹脂としては、例えば、ポリカーボネート樹脂、ポリアリレート樹脂（ＰＡ）以外のポリアリレート樹脂、スチレン−ブタジエン共重合体、スチレン−アクリロニトリル共重合体、スチレン−マレイン酸共重合体、アクリル酸重合体、スチレン−アクリル酸共重合体、ポリエチレン樹脂、エチレン−酢酸ビニル共重合体、塩素化ポリエチレン樹脂、ポリ塩化ビニル樹脂、ポリプロピレン樹脂、アイオノマー樹脂、塩化ビニル−酢酸ビニル共重合体、アルキド樹脂、ポリアミド樹脂、ウレタン樹脂、ポリスルホン樹脂、ジアリルフタレート樹脂、ケトン樹脂、ポリビニルブチラール樹脂、ポリエステル樹脂、ポリビニルアセタール樹脂及びポリエーテル樹脂が挙げられる。熱硬化性樹脂としては、例えば、シリコーン樹脂、エポキシ樹脂、フェノール樹脂、尿素樹脂及びメラミン樹脂が挙げられる。光硬化性樹脂としては、例えば、エポキシ化合物のアクリル酸付加物及びウウレタン化合物のアクリル酸付加物が挙げられる。感光層は、これらのその他のバインダー樹脂の１種のみを含有してもよく、２種以上を含有してもよい。
【００７５】
（ベース樹脂）
感光体が積層型感光体である場合、電荷発生層は、ベース樹脂を含有する。ベース樹脂の例は、上述したその他のバインダー樹脂の例と同じである。電荷発生層は、ベース樹脂の１種のみを含有してもよく、２種以上を含有してもよい。電荷発生層及び電荷輸送層を良好に形成するためには、電荷発生層に含有されるベース樹脂は、電荷輸送層に含有されるバインダー樹脂と異なることが好ましい。
【００７６】
（正孔輸送剤）
正孔輸送剤としては、例えば、トリフェニルアミン誘導体、ジアミン誘導体（例えば、Ｎ，Ｎ，Ｎ’，Ｎ’−テトラフェニルベンジジン誘導体、Ｎ，Ｎ，Ｎ’，Ｎ’−テトラフェニルフェニレンジアミン誘導体、Ｎ，Ｎ，Ｎ’，Ｎ’−テトラフェニルナフチレンジアミン誘導体、Ｎ，Ｎ，Ｎ’，Ｎ’−テトラフェニルフェナントリレンジアミン誘導体又はジ（アミノフェニルエテニル）ベンゼン誘導体）、オキサジアゾール系化合物（例えば、２，５−ジ（４−メチルアミノフェニル）−１，３，４−オキサジアゾール）、スチリル系化合物（例えば、９−（４−ジエチルアミノスチリル）アントラセン）、カルバゾール系化合物（例えば、ポリビニルカルバゾール）、有機ポリシラン化合物、ピラゾリン系化合物（例えば、１−フェニル−３−（ｐ−ジメチルアミノフェニル）ピラゾリン）、ヒドラゾン系化合物、インドール系化合物、オキサゾール系化合物、イソオキサゾール系化合物、チアゾール系化合物、チアジアゾール系化合物、イミダゾール系化合物、ピラゾール系化合物及びトリアゾール系化合物が挙げられる。
【００７７】
正孔輸送剤は、一般式（１０）、（１１）、（１２）、（１３）又は（１４）で表される化合物を含むことが好ましい。以下、一般式（１０）、（１１）、（１２）、（１３）及び（１４）で表される化合物を、各々、化合物（１０）、（１１）、（１２）、（１３）及び（１４）と記載することがある。感光層（例えば、電荷輸送層、又は単層型感光層）は、正孔輸送剤として、化合物（１０）、（１１）、（１２）、（１３）又は（１４）を含有することが好ましい。感光層に正孔輸送剤として化合物（１０）、（１１）、（１２）、（１３）又は（１４）が含有されることで、感光体の耐摩耗性を向上させつつ、感光体の感度特性を向上させることができる。
【００７８】
化合物（１０）は、下記一般式（１０）で表される。
【００７９】
【化１１】
2019077844.tif 000013
【００８０】
一般式（１０）中、Ｒ101、Ｒ103、Ｒ104、Ｒ105、Ｒ106、Ｒ107及びＲ108は、各々独立に、水素原子、炭素原子数１以上８以下のアルキル基、炭素原子数１以上８以下のアルキル基を有してもよいフェニル基、又は炭素原子数１以上８以下のアルコキシ基を表す。Ｒ103、Ｒ104、Ｒ105、Ｒ106及びＲ107のうちの隣接する２つが結合して炭素原子数５以上７以下のシクロアルカンを表してもよい。Ｒ102及びＲ109は、各々独立に、炭素原子数１以上８以下のアルキル基、フェニル基又は炭素原子数１以上８以下のアルコキシ基を表す。ｂ1及びｂ2は、各々独立に、０以上５以下の整数を表す。
【００８１】
一般式（１０）中、Ｒ101〜Ｒ109が表わす炭素原子数１以上８以下のアルキル基としては、炭素原子数１以上６以下のアルキル基が好ましく、炭素原子数１以上４以下のアルキル基がより好ましく、メチル基又はｎ−ブチル基が更に好ましい。
【００８２】
一般式（１０）中、Ｒ101〜Ｒ109が表わすフェニル基は、炭素原子数１以上８以下のアルキル基を有してもよい。フェニル基が有する炭素原子数１以上８以下のアルキル基としては、炭素原子数１以上６以下のアルキル基が好ましく、炭素原子数１以上４以下のアルキル基がより好ましく、メチル基が更に好ましい。
【００８３】
一般式（１０）中、Ｒ101〜Ｒ109が表わす炭素原子数１以上８以下のアルコキシ基としては、炭素原子数１以上４以下のアルコキシ基が好ましく、メトキシ基又はエトキシ基がより好ましい。
【００８４】
一般式（１０）中、Ｒ103、Ｒ104、Ｒ105、Ｒ106及びＲ107のうちの隣接した二つが互いに結合して、炭素原子数５以上７以下のシクロアルカンを表してもよい。例えば、Ｒ103、Ｒ104、Ｒ105、Ｒ106及びＲ107のうちの隣接したＲ106及びＲ107が互いに結合して、炭素原子数５以上７以下のシクロアルカンを形成してもよい。Ｒ103、Ｒ104、Ｒ105、Ｒ106及びＲ107のうちの隣接した二つが互いに結合して炭素原子数５以上７以下のシクロアルカンを形成する場合、この炭素原子数５以上７以下のシクロアルカンはＲ103、Ｒ104、Ｒ105、Ｒ106及びＲ107が結合するフェニル基と縮合して二環縮合環基を形成する。この場合、炭素原子数５以上７以下のシクロアルカンとフェニル基との縮合部位は、二重結合を含んでもよい。Ｒ103、Ｒ104、Ｒ105、Ｒ106及びＲ107のうちの隣接した二つが互いに結合して表される炭素原子数５以上７以下のシクロアルカンとしては、シクロヘキサンが好ましい。
【００８５】
ｂ1が２以上５以下の整数を表す場合、複数のＲ102は互いに同一でも異なっていてもよい。ｂ2が２以上５以下の整数を表す場合、複数のＲ109は互いに同一でも異なっていてもよい。ｂ1及びｂ2は、各々独立に、０又は１を表すことが好ましい。
【００８６】
一般式（１０）中、Ｒ101及びＲ108は、炭素原子数１以上８以下のアルキル基を有するフェニル基又は水素原子を表すことが好ましい。Ｒ102及びＲ109は、炭素原子数１以上８以下のアルキル基を表すことが好ましい。Ｒ103、Ｒ104、Ｒ105、Ｒ106及びＲ107は、各々独立に、水素原子、炭素原子数１以上８以下のアルキル基、又は炭素原子数１以上８以下のアルコキシ基を表すことが好ましい。或いは、Ｒ103、Ｒ104、Ｒ105、Ｒ106及びＲ107のうち隣接した二つが互いに結合して炭素原子数５以上７以下のシクロアルカンを形成することが好ましい。ｂ1及びｂ2は、各々独立に、０又は１を表すことが好ましい。
【００８７】
化合物（１０）の好適な例としては、化学式（ＨＴＭ−１）、（ＨＴＭ−２）、（ＨＴＭ−３）及び（ＨＴＭ−４）で表される化合物が挙げられる。以下、化学式（ＨＴＭ−１）、（ＨＴＭ−２）、（ＨＴＭ−３）及び（ＨＴＭ−４）で表される化合物を、各々、化合物（ＨＴＭ−１）、（ＨＴＭ−２）、（ＨＴＭ−３）及び（ＨＴＭ−４）と記載することがある。
【００８８】
【化１２】
2019077844.tif 000014
【００８９】
化合物（１１）は、下記一般式（１１）で表される。
【００９０】
【化１３】
2019077844.tif 000015
【００９１】
一般式（１１）中、Ｒ111及びＲ112は、各々独立に、水素原子、炭素原子数１以上８以下のアルキル基又はフェニル基を表す。Ｒ113、Ｒ114、Ｒ115、Ｒ116、Ｒ117及びＲ118は、各々独立に、炭素原子数１以上８以下のアルキル基又はフェニル基を表す。ｄ1及びｄ2は、各々独立に、０又は１を表す。ｄ3、ｄ4、ｄ5及びｄ6は、各々独立に、０以上５以下の整数を表す。ｄ7及びｄ8は、各々独立に、０以上４以下の整数を表す。
【００９２】
一般式（１１）中、Ｒ111〜Ｒ118が表す炭素原子数１以上８以下のアルキル基は、炭素原子数１以上４以下のアルキル基であることが好ましく、メチル基又はエチル基であることがより好ましい。
【００９３】
一般式（１１）中、ｄ3が２以上５以下の整数を表すとき、複数のＲ113は互いに同一でも異なっていてもよい。ｄ4が２以上５以下の整数を表すとき、複数のＲ114は互いに同一でも異なっていてもよい。ｄ5が２以上５以下の整数を表すとき、複数のＲ115は互いに同一でも異なっていてもよい。ｄ6が２以上５以下の整数を表すとき、複数のＲ116は互いに同一でも異なっていてもよい。ｄ7が２以上４以下の整数を表すとき、複数のＲ117は互いに同一でも異なっていてもよい。ｄ8が２以上４以下の整数を表すとき、複数のＲ118は互いに同一でも異なっていてもよい。
【００９４】
化合物（１１）の好適な例としては、化学式（ＨＴＭ−５）、（ＨＴＭ−６）及び（ＨＴＭ−７）で表される化合物が挙げられる。以下、化学式（ＨＴＭ−５）、（ＨＴＭ−６）及び（ＨＴＭ−７）で表される化合物を、各々、化合物（ＨＴＭ−５）、（ＨＴＭ−６）及び（ＨＴＭ−７）と記載することがある。
【００９５】
【化１４】
2019077844.tif 000016
【００９６】
化合物（１２）は、下記一般式（１２）で表される。
【００９７】
【化１５】
2019077844.tif 000017
【００９８】
一般式（１２）中、Ｒ121、Ｒ122、Ｒ123、Ｒ124、Ｒ125及びＲ126は、各々独立に、炭素原子数１以上８以下のアルキル基、フェニル基又は炭素原子数１以上８以下のアルコキシ基を表す。ｅ1、ｅ2、ｅ4及びｅ5は、各々独立に、０以上５以下の整数を表す。ｅ3及びｅ6は、各々独立に、０以上４以下の整数を表す。
【００９９】
一般式（１２）中、Ｒ121〜Ｒ126が表わす炭素原子数１以上８以下のアルキル基としては、炭素原子数１以上４以下のアルキル基が好ましく、メチル基又はエチル基がより好ましい。
【０１００】
Ｒ121、Ｒ122及びＲ123を有するジフェニルアミノフェニルエテニル基に対して、Ｒ124、Ｒ125及びＲ126を有するジフェニルアミノフェニルエテニル基は、オルト位、メタ位及びパラ位の何れに位置していてもよい。Ｒ121、Ｒ122及びＲ123を有するジフェニルアミノフェニルエテニル基に対して、Ｒ124、Ｒ125及びＲ126を有するジフェニルアミノフェニルエテニル基は、オルト位又はパラ位に位置することが好ましい。
【０１０１】
一般式（１２）中、ｅ1が２以上５以下の整数を表すとき、複数のＲ121は互いに同一でも異なっていてもよい。ｅ2が２以上５以下の整数を表すとき、複数のＲ122は互いに同一でも異なっていてもよい。ｅ3が２以上４以下の整数を表すとき、複数のＲ123は互いに同一でも異なっていてもよい。ｅ4が２以上５以下の整数を表すとき、複数のＲ124は互いに同一でも異なっていてもよい。ｅ5が２以上５以下の整数を表すとき、複数のＲ125は互いに同一でも異なっていてもよい。ｅ6が２以上４以下の整数を表すとき、複数のＲ126は互いに同一でも異なっていてもよい。
【０１０２】
一般式（１２）中、ｅ1、ｅ2、ｅ4及びｅ5は、各々独立に、０以上２以下の整数を表すことが好ましい。ｅ1及びｅ2の一方が０を表し他方が２を表し且つｅ4及びｅ5の一方が０を表し他方が２を表すか、或いはｅ1、ｅ2、ｅ4及びｅ5が各々１を表すことがより好ましい。ｅ3及びｅ6は、各々、０を表すことが好ましい。
【０１０３】
一般式（１２）中、Ｒ121、Ｒ122、Ｒ123、Ｒ124、Ｒ125及びＲ126は、各々独立に、炭素原子数１以上８以下のアルキル基を表すことが好ましい。ｅ1、ｅ2、ｅ4及びｅ5は、各々独立に、０以上２以下の整数を表すことが好ましい。ｅ3及びｅ6は、各々、０を表すことが好ましい。
【０１０４】
化合物（１２）の好適な例としては、化学式（ＨＴＭ−８）及び（ＨＴＭ−９）で表される化合物が挙げられる。以下、化学式（ＨＴＭ−８）及び（ＨＴＭ−９）で表される化合物を、各々、化合物（ＨＴＭ−８）及び（ＨＴＭ−９）と記載することがある。
【０１０５】
【化１６】
2019077844.tif 000018
【０１０６】
化合物（１３）は、下記一般式（１３）で表される。
【０１０７】
【化１７】
2019077844.tif 000019
【０１０８】
一般式（１３）中、Ｒ31、Ｒ32、Ｒ33、Ｒ34、Ｒ35、Ｒ36、Ｒ37、Ｒ38、Ｒ39及びＲ3Aは、各々独立に、水素原子又はメチル基を表す。
【０１０９】
化合物（１３）の好適な例としては、化学式（ＨＴＭ−１０）で表される化合物が挙げられる。以下、化学式（ＨＴＭ−１０）で表される化合物を、化合物（ＨＴＭ−１０）と記載することがある。
【０１１０】
【化１８】
2019077844.tif 000020
【０１１１】
化合物（１４）は、下記一般式（１４）で表される。
【０１１２】
【化１９】
2019077844.tif 000021
【０１１３】
一般式（１４）中、Ｒ41及びＲ42は、各々独立に、水素原子、メチル基又はエチル基を表し、且つＲ41が表わす基の炭素原子数とＲ42が表わす基の炭素原子数との和は２である。Ｒ43及びＲ44は、各々独立に、水素原子、メチル基又はエチル基を表し、且つＲ43が表わす基の炭素原子数とＲ44が表わす基の炭素原子数との和は２である。
【０１１４】
化合物（１４）の好適な例としては、化学式（ＨＴＭ−１１）で表される化合物が挙げられる。以下、化学式（ＨＴＭ−１１）で表される化合物を、化合物（ＨＴＭ−１１）と記載することがある。
【０１１５】
【化２０】
2019077844.tif 000022
【０１１６】
感光体の耐摩耗性を向上させるためには、正孔輸送剤としては、化合物（１０）、（１１）、（１２）、（１３）又は（１４）が好ましい。感光体の耐摩耗性に加えて感度特性を向上させるためには、正孔輸送剤としては、化合物（１０）〜（１４）のうち、化合物（１０）、又は（１１）が好ましく、化合物（１１）がより好ましい。
【０１１７】
感光体の耐摩耗性を更に向上させるためには、正孔輸送剤としては、化合物（ＨＴＭ−１）〜（ＨＴＭ−１１）のうち、化合物（ＨＴＭ−１）、（ＨＴＭ−２）、（ＨＴＭ−３）、（ＨＴＭ−４）、（ＨＴＭ−５）、（ＨＴＭ−６）、（ＨＴＭ−９）、（ＨＴＭ−１０）又は（ＨＴＭ−１１）が好ましく、（ＨＴＭ−３）、（ＨＴＭ−６）、（ＨＴＭ−９）、（ＨＴＭ−１０）又は（ＨＴＭ−１１）がより好ましい。感光体の耐摩耗性に加えて感度特性を向上させるためには、正孔輸送剤としては、化合物（ＨＴＭ−１）〜（ＨＴＭ−１１）のうち、化合物（ＨＴＭ−１）、（ＨＴＭ−２）、（ＨＴＭ−４）又は（ＨＴＭ−６）が好ましく、化合物（ＨＴＭ−６）がより好ましい。
【０１１８】
感光層は、正孔輸送剤として、化合物（１０）、（１１）、（１２）、（１３）及び（１４）の１種のみを含有してもよい。或いは、感光層は、正孔輸送剤として、化合物（１０）、（１１）、（１２）、（１３）及び（１４）の２種以上を含有してもよい。感光層は、正孔輸送剤として、化合物（ＨＴＭ−１）〜（ＨＴＭ−１１）の１種のみを含有してもよい。或いは、感光層は、正孔輸送剤として、化合物（ＨＴＭ−１）〜（ＨＴＭ−１１）の２種以上を含有してもよい。
【０１１９】
感光層は、正孔輸送剤として、化合物（１０）、（１１）、（１２）、（１３）又は（１４）のみを含有してもよい。或いは、感光層は、化合物（１０）、（１１）、（１２）、（１３）又は（１４）に加えて、（１０）、（１１）、（１２）、（１３）及び（１４）以外の正孔輸送剤を更に含有してもよい。化合物（１０）、（１１）、（１２）、（１３）又は（１４）の含有量は、正孔輸送剤の質量に対して、８０質量％以上であることが好ましく、９０質量％以上であることがより好ましく、１００質量％であることが特に好ましい。
【０１２０】
感光層は、正孔輸送剤として、化合物（ＨＴＭ−１）〜（ＨＴＭ−１１）のみを含有してもよい。或いは、感光層は、化合物（ＨＴＭ−１）〜（ＨＴＭ−１１）に加えて、化合物（ＨＴＭ−１）〜（ＨＴＭ−１１）以外の正孔輸送剤を更に含有してもよい。化合物（ＨＴＭ−１）〜（ＨＴＭ−１１）の含有量は、正孔輸送剤の質量に対して、８０質量％以上であることが好ましく、９０質量％以上であることがより好ましく、１００質量％であることが特に好ましい。
【０１２１】
感光体が積層型感光体である場合、正孔輸送剤の含有量は、電荷輸送層に含有されるバインダー樹脂１００質量部に対して、１０質量部以上２００質量部以下であることが好ましく、２０質量部以上１００質量部以下であることがより好ましい。
【０１２２】
感光体が単層型感光体である場合、正孔輸送剤の含有量は、単層型感光層に含有されるバインダー樹脂１００質量部に対して、１０質量部以上２００質量部以下であることが好ましく、１０質量部以上１００質量部以下であることがより好ましい。
【０１２３】
（電荷発生剤）
電荷発生剤としては、例えば、フタロシアニン系顔料、ペリレン系顔料、ビスアゾ顔料、トリスアゾ顔料、ジチオケトピロロピロール顔料、無金属ナフタロシアニン顔料、金属ナフタロシアニン顔料、スクアライン顔料、インジゴ顔料、アズレニウム顔料、シアニン顔料、無機光導電材料（例えば、セレン、セレン−テルル、セレン−ヒ素、硫化カドミウム又はアモルファスシリコン）の粉末、ピリリウム顔料、アンサンスロン系顔料、トリフェニルメタン系顔料、スレン系顔料、トルイジン系顔料、ピラゾリン系顔料及びキナクリドン系顔料が挙げられる。感光層（電荷発生層、又は単層型感光層）は、電荷発生剤の１種のみを含有してもよく、２種以上を含有してもよい。
【０１２４】
フタロシアニン系顔料としては、例えば、無金属フタロシアニン及び金属フタロシアニンが挙げられる。金属フタロシアニンとしては、例えば、チタニルフタロシアニン、ヒドロキシガリウムフタロシアニン及びクロロガリウムフタロシアニンが挙げられる。無金属フタロシアニンは、化学式（ＣＧＭ−１）で表される。チタニルフタロシアニンは、化学式（ＣＧＭ−２）で表される。
【０１２５】
【化２１】
2019077844.tif 000023
【０１２６】
【化２２】
2019077844.tif 000024
【０１２７】
フタロシアニン系顔料は、結晶であってもよく、非結晶であってもよい。無金属フタロシアニンの結晶としては、例えば、無金属フタロシアニンのＸ型結晶（以下、Ｘ型無金属フタロシアニンと記載することがある）が挙げられる。チタニルフタロシアニンの結晶としては、例えば、チタニルフタロシアニンのＹ型結晶（以下、Ｙ型チタニルフタロシアニンと記載することがある）が挙げられる。チタニルフタロシアニンの結晶の別の例としては、チタニルフタロシアニンのα型結晶及びβ型結晶が挙げられる。
【０１２８】
例えば、デジタル光学式の画像形成装置（例えば、半導体レーザーのような光源を使用した、レーザービームプリンター又はファクシミリ）には、７００ｎｍ以上の波長領域に感度を有する感光体を用いることが好ましい。７００ｎｍ以上の波長領域で高い量子収率を有することから、電荷発生剤としては、フタロシアニン系顔料が好ましく、無金属フタロシアニン又はチタニルフタロシアニンがより好ましく、Ｘ型無金属フタロシアニン又はＹ型チタニルフタロシアニンが更に好ましく、Ｙ型チタニルフタロシアニンが特に好ましい。
【０１２９】
短波長レーザー光源（例えば、３５０ｎｍ以上５５０ｎｍ以下の波長を有するレーザー光源）を用いた画像形成装置に適用される感光体には、電荷発生剤として、アンサンスロン系顔料が好適に用いられる。
【０１３０】
感光体が積層型感光体である場合、電荷発生剤の含有量は、電荷発生層に含有されるベース樹脂１質量部に対して、０．０１質量部以上１０質量部以下であることが好ましく、０．５質量部以上５質量部以下であることがより好ましく、０．５質量部以上３質量部以下であることが特に好ましい。
【０１３１】
感光体が単層型感光体である場合、電荷発生剤の含有量は、単層型感光層に含有されるバインダー樹脂１００質量部に対して、０．１質量部以上５０質量部以下であることが好ましく、０．５質量部以上３０質量部以下であることがより好ましく、０．５質量部以上５質量部以下であることが特に好ましい。
【０１３２】
（添加剤）
添加剤としては、例えば、電子アクセプター、劣化防止剤（例えば、酸化防止剤、ラジカル捕捉剤、１重項消光剤又は紫外線吸収剤）、軟化剤、表面改質剤、増量剤、増粘剤、分散安定剤、ワックス、ドナー、界面活性剤、可塑剤、増感剤及びレベリング剤が挙げられる。酸化防止剤としては、例えば、ヒンダードフェノール（例えば、ジ（ｔｅｒｔ−ブチル）ｐ−クレゾール）、ヒンダードアミン、パラフェニレンジアミン、アリールアルカン、ハイドロキノン、スピロクロマン、スピロインダノン及びこれらの誘導体が挙げられる。酸化防止剤としては、例えば、有機硫黄化合物及び有機燐化合物も挙げられる。レベリング剤としては、例えば、ジメチルシリコーンオイルが挙げられる。増感剤としては、例えば、メタターフェニルが挙げられる。
【０１３３】
（材料の組み合わせ）
感光体の耐摩耗性を更に向上させるためには、正孔輸送剤及びバインダー樹脂が、次に示す組み合わせの何れかであることが好ましい。また、正孔輸送剤及びバインダー樹脂が次に示す組み合わせの何れかであり、電荷発生剤がＹ型チタニルフタロシアニンであることが好ましい。
【０１３４】
バインダー樹脂がポリアリレート樹脂（Ｉ）であり、正孔輸送剤が化合物（ＨＴＭ−１）〜（ＨＴＭ−１１）の何れかであるか；
バインダー樹脂がポリアリレート樹脂（ＩＩ）であり、正孔輸送剤が化合物（ＨＴＭ−１）〜（ＨＴＭ−１１）の何れかであるか；
バインダー樹脂がポリアリレート樹脂（ＩＩＩ）であり、正孔輸送剤が化合物（ＨＴＭ−１）〜（ＨＴＭ−１１）の何れかであるか；
バインダー樹脂がポリアリレート樹脂（ＩＶ）であり、正孔輸送剤が化合物（ＨＴＭ−１）〜（ＨＴＭ−１１）の何れかであるか；
バインダー樹脂がポリアリレート樹脂（Ｖ）であり、正孔輸送剤が化合物（ＨＴＭ−１）〜（ＨＴＭ−１１）の何れかであるか；
バインダー樹脂がポリアリレート樹脂（ＶＩ）であり、正孔輸送剤が化合物（ＨＴＭ−１）〜（ＨＴＭ−１１）の何れかであるか；又は
バインダー樹脂がポリアリレート樹脂（ＶＩＩ）であり、正孔輸送剤が化合物（ＨＴＭ−１）〜（ＨＴＭ−１１）の何れかである。
【０１３５】
感光体の耐摩耗性を更に向上させるためには、正孔輸送剤及びバインダー樹脂が、次に示す組み合わせの何れかであることがより好ましい。また、正孔輸送剤及びバインダー樹脂が次に示す組み合わせの何れかであり、電荷発生剤がＹ型チタニルフタロシアニンであることがより好ましい。
【０１３６】
バインダー樹脂がポリアリレート樹脂（ｉ）であり、正孔輸送剤が化合物（ＨＴＭ−１）〜（ＨＴＭ−１１）の何れかであるか；
バインダー樹脂がポリアリレート樹脂（ｉｉ）であり、正孔輸送剤が化合物（ＨＴＭ−１）〜（ＨＴＭ−１１）の何れかであるか；
バインダー樹脂がポリアリレート樹脂（ｉｉｉ）であり、正孔輸送剤が化合物（ＨＴＭ−１）〜（ＨＴＭ−１１）の何れかであるか；
バインダー樹脂がポリアリレート樹脂（ｉｖ）であり、正孔輸送剤が化合物（ＨＴＭ−１）〜（ＨＴＭ−１１）の何れかであるか；
バインダー樹脂がポリアリレート樹脂（ｖ）であり、正孔輸送剤が化合物（ＨＴＭ−１）〜（ＨＴＭ−１１）の何れかであるか；
バインダー樹脂がポリアリレート樹脂（ｖｉ）であり、正孔輸送剤が化合物（ＨＴＭ−１）〜（ＨＴＭ−１１）の何れかであるか；又は
バインダー樹脂がポリアリレート樹脂（ｖｉｉ）であり、正孔輸送剤が化合物（ＨＴＭ−１）〜（ＨＴＭ−１１）の何れかである。
【０１３７】
感光体の耐摩耗性を更に向上させるためには、正孔輸送剤及びバインダー樹脂が、次に示す組み合わせの何れかであることが更に好ましい。また、正孔輸送剤及びバインダー樹脂が次に示す組み合わせの何れかであり、電荷発生剤がＹ型チタニルフタロシアニンであることが更に好ましい。
【０１３８】
バインダー樹脂がポリアリレート樹脂（Ｒ−１）であり、正孔輸送剤が化合物（ＨＴＭ−１）〜（ＨＴＭ−１１）の何れかであるか；
バインダー樹脂がポリアリレート樹脂（Ｒ−２）であり、正孔輸送剤が化合物（ＨＴＭ−１）〜（ＨＴＭ−１１）の何れかであるか；
バインダー樹脂がポリアリレート樹脂（Ｒ−３）であり、正孔輸送剤が化合物（ＨＴＭ−１）〜（ＨＴＭ−１１）の何れかであるか；
バインダー樹脂がポリアリレート樹脂（Ｒ−４）であり、正孔輸送剤が化合物（ＨＴＭ−１）〜（ＨＴＭ−１１）の何れかであるか；
バインダー樹脂がポリアリレート樹脂（Ｒ−５）であり、正孔輸送剤が化合物（ＨＴＭ−１）〜（ＨＴＭ−１１）の何れかであるか；
バインダー樹脂がポリアリレート樹脂（Ｒ−６）であり、正孔輸送剤が化合物（ＨＴＭ−１）〜（ＨＴＭ−１１）の何れかであるか；又は
バインダー樹脂がポリアリレート樹脂（Ｒ−７）であり、正孔輸送剤が化合物（ＨＴＭ−１）〜（ＨＴＭ−１１）の何れかである。
【０１３９】
＜導電性基体＞
導電性基体は、感光体の導電性基体として用いることができる限り、特に限定されない。導電性基体は、少なくとも表面部が導電性を有する材料で構成されていればよい。導電性基体の一例としては、導電性を有する材料で構成される導電性基体が挙げられる。導電性基体の別の例としては、導電性を有する材料で被覆される導電性基体が挙げられる。導電性を有する材料としては、例えば、アルミニウム、鉄、銅、錫、白金、銀、バナジウム、モリブデン、クロム、カドミウム、チタン、ニッケル、パラジウム、インジウム、ステンレス鋼及び真鍮が挙げられる。これらの導電性を有する材料を単独で用いてもよいし、２種以上を組み合わせて（例えば、合金として）用いてもよい。これらの導電性を有する材料のなかでも、感光層から導電性基体への電荷の移動が良好であることから、アルミニウム及びアルミニウム合金が好ましい。
【０１４０】
導電性基体の形状は、画像形成装置の構造に合わせて適宜選択される。導電性基体の形状としては、例えば、シート状及びドラム状が挙げられる。また、導電性基体の厚さは、導電性基体の形状に応じて適宜選択される。
【０１４１】
＜中間層＞
中間層（下引き層）は、例えば、無機粒子及び中間層に用いられる樹脂（中間層用樹脂）を含有する。中間層が存在することにより、リーク発生を抑制し得る程度の絶縁状態を維持しつつ、感光体を露光した時に発生する電流の流れを円滑にして、抵抗の上昇を抑えることができる。
【０１４２】
無機粒子としては、例えば、金属（例えば、アルミニウム、鉄又は銅）、金属酸化物（例えば、酸化チタン、アルミナ、酸化ジルコニウム、酸化スズ又は酸化亜鉛）の粒子及び非金属酸化物（例えば、シリカ）の粒子が挙げられる。これらの無機粒子は、１種を単独で用いてもよいし、２種以上を併用してもよい。
【０１４３】
中間層用樹脂の例は、上述したその他のバインダー樹脂の例と同じである。中間層及び感光層を良好に形成するためには、中間層用樹脂は、感光層に含有されるバインダー樹脂と異なることが好ましい。中間層は、添加剤を含有してもよい。中間層に含有される添加剤の例は、感光層に含有される添加剤の例と同じである。
【０１４４】
＜感光体の製造方法＞
感光体の製造方法として、積層型感光体の製造方法の一例、及び単層型感光体の製造方法の一例を説明する。
【０１４５】
（積層型感光体の製造方法）
積層型感光体の製造方法は、感光層形成工程を含む。感光層形成工程は、電荷発生層形成工程と電荷輸送層形成工程とを含む。電荷発生層形成工程では、まず、電荷発生層を形成するための塗布液（以下、電荷発生層用塗布液と記載することがある）を調製する。電荷発生層用塗布液を導電性基体上に塗布する。次いで、塗布した電荷発生層用塗布液に含まれる溶剤の少なくとも一部を除去して、電荷発生層を形成する。電荷発生層用塗布液は、例えば、電荷発生剤と、ベース樹脂と、溶剤とを含む。このような電荷発生層用塗布液は、電荷発生剤及びベース樹脂を溶剤に溶解又は分散させることにより調製される。電荷発生層用塗布液には、必要に応じて添加剤を加えてもよい。
【０１４６】
電荷輸送層形成工程では、まず、電荷輸送層を形成するための塗布液（以下、電荷輸送層用塗布液と記載することがある）を調製する。電荷輸送層用塗布液を電荷発生層上に塗布する。次いで、塗布した電荷輸送層用塗布液に含まれる溶剤の少なくとも一部を除去して、電荷輸送層を形成する。電荷輸送層用塗布液は、正孔輸送剤と、バインダー樹脂と、溶剤とを含む。電荷輸送層用塗布液は、正孔輸送剤と、バインダー樹脂とを溶剤に溶解又は分散させることにより調製することができる。電荷輸送層用塗布液には、必要に応じて、添加剤を更に加えてもよい。
【０１４７】
（単層型感光体の製造方法）
単層型感光体の製造方法は、単層型感光層形成工程を含む。単層型感光層形成工程では、単層型感光層を形成するための塗布液（以下、単層型感光層用塗布液と記載することがある）を調製する。単層型感光層用塗布液を導電性基体上に塗布する。次いで、塗布した単層型感光層用塗布液に含まれる溶剤の少なくとも一部を除去して、単層型感光層を形成する。単層型感光層用塗布液は、例えば、電荷発生剤と、正孔輸送剤と、バインダー樹脂と、溶剤とを含む。単層型感光層用塗布液は、電荷発生剤と、正孔輸送剤と、バインダー樹脂とを溶剤に溶解又は分散させることにより調製される。単層型感光層用塗布液には、電子輸送剤を更に加えてもよい。単層型感光層用塗布液には、必要に応じて、添加剤を更に加えてもよい。
【０１４８】
電荷発生層用塗布液、電荷輸送層用塗布液及び単層型感光層用塗布液（以下、塗布液と記載することがある）に含有される溶剤は、塗布液に含まれる各成分を溶解又は分散できる限り、特に限定されない。溶剤としては、例えば、アルコール（より具体的には、メタノール、エタノール、イソプロパノール又はブタノール等）、脂肪族炭化水素（より具体的には、ｎ−ヘキサン、オクタン又はシクロヘキサン等）、芳香族炭化水素（より具体的には、ベンゼン、トルエン又はキシレン等）、ハロゲン化炭化水素（より具体的には、ジクロロメタン、ジクロロエタン、四塩化炭素又はクロロベンゼン等）、エーテル（より具体的には、ジメチルエーテル、ジエチルエーテル、テトラヒドロフラン、プロピレングリコールモノメチルエーテル、エチレングリコールジメチルエーテル又はジエチレングリコールジメチルエーテル等）、ケトン（より具体的には、アセトン、メチルエチルケトン又はシクロヘキサノン等）、エステル（より具体的には、酢酸エチル又は酢酸メチル等）、ジメチルホルムアルデヒド、ジメチルホルムアミド、及びジメチルスルホキシドが挙げられる。これらの溶剤は、単独で用いてもよいし、２種以上を組み合わせて用いてもよい。
【０１４９】
積層型感光体を製造する場合、電荷輸送層用塗布液に含有される溶剤は、電荷発生層用塗布液に含有される溶剤と、異なることが好ましい。電荷発生層上に電荷輸送層用塗布液を塗布する場合に、電荷発生層が電荷輸送層用塗布液の溶剤に溶解しないことが好ましいからである。
【０１５０】
塗布液は、それぞれ各成分を混合し、溶剤に分散することにより調製される。混合又は分散には、例えば、ビーズミル、ロールミル、ボールミル、アトライター、ペイントシェーカー又は超音波分散器を用いることができる。
【０１５１】
各成分の分散性又は形成される各々の層の表面平滑性を向上させるために、塗布液は、例えば、界面活性剤又はレベリング剤を含有してもよい。
【０１５２】
塗布液を塗布する方法としては、塗布液を均一に塗布できる方法であれば、特に限定されない。塗布方法としては、例えば、ディップコート法、スプレーコート法、スピンコート法及びバーコート法が挙げられる。
【０１５３】
塗布液に含まれる溶剤の少なくとも一部を除去する方法としては、塗布液中の溶剤を蒸発させ得る方法であれば、特に限定されない。除去する方法としては、例えば、加熱、減圧、又は加熱と減圧との併用が挙げられる。より具体的には、高温乾燥機、又は減圧乾燥機を用いて、熱処理（熱風乾燥）する方法が挙げられる。熱処理の温度は、例えば、４０℃以上１５０℃以下である。熱処理の時間は、例えば、３分間以上１２０分間以下の時間である。
【０１５４】
なお、感光体の製造方法は、必要に応じて中間層を形成する工程を更に有してもよい。中間層を形成する工程は、公知の方法を適宜選択することができる。
【実施例】
【０１５５】
以下、実施例を用いて本発明を更に具体的に説明する。なお、本発明は実施例の範囲に何ら限定されない。
【０１５６】
積層型感光体の電荷輸送層を形成するための材料として、以下の正孔輸送剤及びバインダー樹脂を準備した。
【０１５７】
（正孔輸送剤）
正孔輸送剤として、実施形態で述べた化合物（ＨＴＭ−１）〜（ＨＴＭ−１１）を準備した。
【０１５８】
（バインダー樹脂）
バインダー樹脂として、実施形態で述べたポリアリレート樹脂（Ｒ−１）〜（Ｒ−７）の各々を、合成した。
【０１５９】
（ポリアリレート樹脂（Ｒ−１）の合成）
反応容器として、温度計、三方コック、及び滴下ロートを備えた三口フラスコを用いた。反応容器に、化合物（ＢＰ−１−１）（３０．９ミリモル）と、化合物（ＢＰ−２）（１０．３ミリモル）と、ｐ−ｔｅｒｔ−ブチルフェノール（０．４１３ミリモル）と、水酸化ナトリウム（９８ミリモル）と、ベンジルトリブチルアンモニウムクロライド（０．３８４ミリモル）とを入れた。反応容器内の空気をアルゴンガスで置換した。反応容器の内容物に水（３００ｍＬ）を加えた。反応容器の内容物を５０℃で１時間攪拌した。反応容器の内容物の温度が１０℃になるまで反応容器の内容物を冷却して、アルカリ性水溶液Ａを得た。
【０１６０】
次に、化合物（ＤＣ−３）のジカルボン酸ジクロライド（３２．４ミリモル）を、クロロホルム（１５０ｍＬ）に溶解させた。これにより、クロロホルム溶液Ｂを得た。
【０１６１】
アルカリ性水溶液Ａに対して、滴下ロートを用いて、１１０分間かけてゆっくりとクロロホルム溶液Ｂを滴下した。反応容器の内容物の温度（液温）を１５±５℃に調節しながら、反応容器の内容物を４時間攪拌して重合反応を進行させた。デカントを用いて反応容器の内容物の上層（水層）を除去し、有機層を得た。次いで、三角フラスコに、イオン交換水（４００ｍＬ）を加えた。三角フラスコ内に、得られた有機層を更に加えた。三角フラスコ内に、クロロホルム（４００ｍＬ）及び酢酸（２ｍＬ）を更に加えた。三角フラスコ内容物を、室温（２５℃）で３０分間攪拌した。デカントを用いて三角フラスコ内容物の上層（水層）を除去し、有機層を得た。分液ロートを用いて、イオン交換水（１Ｌ）で、得られた有機層を洗浄した。イオン交換水による洗浄を５回繰り返し、水洗した有機層を得た。次に、水洗した有機層をろ過し、ろ液を得た。メタノール（１Ｌ）に得られたろ液をゆっくりと滴下し、沈殿物を得た。沈殿物をろ過により取り出した。取り出した沈殿物を温度７０℃で１２時間真空乾燥させた。これにより、ポリアリレート樹脂（Ｒ−１）が得られた。
【０１６２】
（ポリアリレート樹脂（Ｒ−２）の合成）
化合物（ＢＰ−１−１）（３０．９ミリモル）を化合物（ＢＰ−１−５）（３０．９ミリモル）に変更した以外は、ポリアリレート樹脂（Ｒ−１）の合成と同じ方法で、ポリアリレート樹脂（Ｒ−２）を得た。
【０１６３】
（ポリアリレート樹脂（Ｒ−３）の合成）
化合物（ＤＣ−３）のジカルボン酸ジクロライド（３２．４ミリモル）を、化合物（ＤＣ−３）のジカルボン酸ジクロライド（１６．２ミリモル）及び化合物（ＤＣ−４）のジカルボン酸ジクロライド（１６．２ミリモル）に変更した以外は、ポリアリレート樹脂（Ｒ−１）の合成と同じ方法で、ポリアリレート樹脂（Ｒ−３）を得た。
【０１６４】
（ポリアリレート樹脂（Ｒ−４）の合成）
化合物（ＢＰ−１−１）（３０．９ミリモル）を化合物（ＢＰ−１−２）（３０．９ミリモル）に変更した以外は、ポリアリレート樹脂（Ｒ−１）の合成と同じ方法で、ポリアリレート樹脂（Ｒ−４）を得た。
【０１６５】
（ポリアリレート樹脂（Ｒ−５）の合成）
化合物（ＢＰ−１−１）（３０．９ミリモル）を化合物（ＢＰ−１−３）（３０．９ミリモル）に変更した以外は、ポリアリレート樹脂（Ｒ−１）の合成と同じ方法で、ポリアリレート樹脂（Ｒ−５）を得た。
【０１６６】
（ポリアリレート樹脂（Ｒ−６）の合成）
化合物（ＢＰ−１−１）（３０．９ミリモル）を化合物（ＢＰ−１−４）（３０．９ミリモル）に変更した以外は、ポリアリレート樹脂（Ｒ−１）の合成と同じ方法で、ポリアリレート樹脂（Ｒ−６）を得た。
【０１６７】
（ポリアリレート樹脂（Ｒ−７）の合成）
化合物（ＢＰ−１−１）（３０．９ミリモル）及び化合物（ＢＰ−２）（１０．３ミリモル）を、化合物（ＢＰ−１−１）（２０．６ミリモル）及び化合物（ＢＰ−２）（２０．６ミリモル）に変更した以外は、ポリアリレート樹脂（Ｒ−１）の合成と同じ方法で、ポリアリレート樹脂（Ｒ−７）を得た。
【０１６８】
得られたポリアリレート樹脂（Ｒ−１）、（Ｒ−２）、（Ｒ−３）、（Ｒ−４）、（Ｒ−５）、（Ｒ−６）及び（Ｒ−７）の粘度平均分子量は、各々、５０５００、５１,０００、５０,０００、４５,０００、４７，３００、４５，５００及び４８，７００であった。
【０１６９】
プロトン核磁気共鳴分光計（日本分光株式会社製、３００ＭＨｚ）を用いて、得られたポリアリレート樹脂（Ｒ−１）〜（Ｒ−７）の1Ｈ−ＮＭＲスペクトルを測定した。溶媒としてＣＤＣｌ3を用いた。内部標準試料としてテトラメチルシラン（ＴＭＳ）を用いた。ポリアリレート樹脂（Ｒ−１）〜（Ｒ−７）のうちの代表例として、ポリアリレート樹脂（Ｒ−７）の化学シフト値を以下に示す。化学シフト値から、ポリアリレート樹脂（Ｒ−７）が得られていることを確認した。ポリアリレート樹脂（Ｒ−１）〜（Ｒ−６）についても同じ方法で、ポリアリレート樹脂（Ｒ−１）〜（Ｒ−６）が各々得られていることを確認した。
【０１７０】
ポリアリレート樹脂（Ｒ−７）：1Ｈ−ＮＭＲ（３００ＭＨｚ，ＣＤＣｌ3）δ＝８．２１−８．２６（ｍ，８Ｈ），  ７．２５−７．２９（ｍ，４Ｈ），  ７．０７−７．２３（ｍ，２０Ｈ），  ２．１６（ｑ，２Ｈ），  １．６５（ｓ，３Ｈ），  ０．７８（ｔ，３Ｈ）．
【０１７１】
また、比較例で使用するバインダー樹脂として、ポリアリレート樹脂（Ｒ−Ａ）〜（Ｒ−Ｇ）の各々も準備した。ポリアリレート樹脂（Ｒ−Ａ）〜（Ｒ−Ｃ）の各々は、下記化学式（Ｒ−Ａ）〜（Ｒ−Ｃ）で表される。なお、各繰返し単位の右下に付された数字は、ポリアリレート樹脂に含まれる繰り返し単位の総数に対する、各繰返し単位の数の百分率（％）を示す。
【０１７２】
【化２３】
2019077844.tif 000025
【０１７３】
比較例で使用するポリアリレート樹脂（Ｒ−Ｄ）は、ビスフェノール由来繰り返し単位として、下記繰り返し単位（ＢＰ−Ａ）及び（ＢＰ−Ｃ）のみを含む。ポリアリレート樹脂（Ｒ−Ｄ）は、ジカルボン酸由来繰り返し単位として、下記繰り返し単位（３）、（ＤＣ−Ｔ）及び（ＤＣ−Ｉ）のみを含む。ポリアリレート樹脂（Ｒ−Ｄ）に含まれる繰り返し単位の総数に対する、繰り返し単位（ＢＰ−Ａ）の数の百分率、繰り返し単位（ＢＰ−Ｃ）の数の百分率、繰り返し単位（３）の数の百分率、繰り返し単位（ＤＣ−Ｔ）の数の百分率、及び繰り返し単位（ＤＣ−Ｉ）の数の百分率は、各々、２５．０％、２５．０％、２５．０％、１５．０％、及び１０．０％である。
【０１７４】
【化２４】
2019077844.tif 000026
【０１７５】
比較例で使用するポリアリレート樹脂（Ｒ−Ｅ）は、ビスフェノール由来繰り返し単位として、下記繰り返し単位（ＢＰ−Ｃ）のみを含む。ポリアリレート樹脂（Ｒ−Ｅ）は、ジカルボン酸由来繰り返し単位として、下記繰り返し単位（３）、（ＤＣ−Ｔ）及び（ＤＣ−Ｉ）のみを含む。ポリアリレート樹脂（Ｒ−Ｅ）に含まれる繰り返し単位の総数に対する、繰り返し単位（ＢＰ−Ｃ）の数の百分率、繰り返し単位（３）の数の百分率、繰り返し単位（ＤＣ−Ｔ）の数の百分率、及び繰り返し単位（ＤＣ−Ｉ）の数の百分率は、各々、５０．０％、２５．０％、１５．０％、及び１０．０％である。
【０１７６】
【化２５】
2019077844.tif 000027
【０１７７】
比較例で使用するポリアリレート樹脂（Ｒ−Ｆ）は、ビスフェノール由来繰り返し単位として、下記繰り返し単位（ＢＰ−Ａ）のみを含む。ポリアリレート樹脂（Ｒ−Ｆ）は、ジカルボン酸由来繰り返し単位として、下記繰り返し単位（３）、（ＤＣ−Ｔ）及び（ＤＣ−Ｉ）のみを含む。ポリアリレート樹脂（Ｒ−Ｆ）に含まれる繰り返し単位の総数に対する、繰り返し単位（ＢＰ−Ａ）の数の百分率、繰り返し単位（３）の数の百分率、繰り返し単位（ＤＣ−Ｔ）の数の百分率、及び繰り返し単位（ＤＣ−Ｉ）の数の百分率は、各々、５０．０％、２５．０％、１５．０％、及び１０．０％である。
【０１７８】
【化２６】
2019077844.tif 000028
【０１７９】
比較例で使用するポリアリレート樹脂（Ｒ−Ｇ）は、ビスフェノール由来繰り返し単位として、下記繰り返し単位（ＢＰ−Ｚ）のみを含む。ポリアリレート樹脂（Ｒ−Ｇ）は、ジカルボン酸由来繰り返し単位として、下記繰り返し単位（３）、（ＤＣ−Ｔ）及び（ＤＣ−Ｉ）のみを含む。ポリアリレート樹脂（Ｒ−Ｇ）に含まれる繰り返し単位の総数に対する、繰り返し単位（ＢＰ−Ｚ）の数の百分率、繰り返し単位（３）の数の百分率、繰り返し単位（ＤＣ−Ｔ）の数の百分率、及び繰り返し単位（ＤＣ−Ｉ）の数の百分率は、各々、５０．０％、２５．０％、１５．０％、及び１０．０％である。
【０１８０】
【化２７】
2019077844.tif 000029
【０１８１】
なお、ポリアリレート樹脂（Ｒ−Ａ）、（Ｒ−Ｂ）、（Ｒ−Ｃ）、（Ｒ−Ｄ）、（Ｒ−Ｅ）、（Ｒ−Ｆ）及び（Ｒ−Ｇ）の粘度平均分子量は、各々、４５，３００、５１，０００、４６，７００、４６，８００、５１，０００、４５，０００及び４４，４００であった。
【０１８２】
＜積層型感光体の製造＞
積層型感光体（Ａ−１）〜（Ａ−１６）及び（Ｂ−１）〜（Ｂ−７）を、以下に示す方法で製造した。
【０１８３】
（積層型感光体（Ａ−１）の製造）
まず、中間層を形成した。表面処理された酸化チタン（テイカ株式会社製「試作品ＳＭＴ−Ａ」、数平均一次粒径１０ｎｍ）を準備した。ＳＭＴ−Ａは、アルミナとシリカとを用いて酸化チタンを表面処理し、表面処理された酸化チタンを湿式分散しながらメチルハイドロジェンポリシロキサンを用いて更に表面処理したものであった。次いで、ＳＭＴ−Ａ（２質量部）、ポリアミド樹脂（東レ株式会社製「アミラン（登録商標）ＣＭ８０００」、ポリアミド６、ポリアミド１２、ポリアミド６６及びポリアミド６１０の四元共重合ポリアミド樹脂）（１質量部）、メタノール（１０質量部）、ブタノール（１質量部）及びトルエン（１質量部）をビーズミルの容器に投入した。ビーズミルを用いて容器の内容物を５時間混合して、中間層用塗布液を得た。中間層用塗布液を、目開き５μｍのフィルターを用いてろ過した。次いで、ディップコート法を用いて、導電性基体の表面に、ろ過された中間層用塗布液を塗布した。導電性基体としては、アルミニウム製のドラム状支持体（直径３０ｍｍ、全長２４６ｍｍ）を用いた。次いで、塗布した中間層用塗布液を１３０℃で３０分間乾燥させて、導電性基体上に中間層（膜厚２μｍ）を形成した。
【０１８４】
次に、電荷発生層を形成した。詳しくは、Ｙ型チタニルフタロシアニン（１．５質量部）、ベース樹脂としてのポリビニルアセタール樹脂（積水化学工業株式会社製「エスレックＢＸ−５」）（１質量部）、プロピレングリコールモノメチルエーテル（４０質量部）及びテトラヒドロフラン（４０質量部）をビーズミルの容器に投入した。ビーズミルを用いて容器の内容物を２時間混合して、電荷発生層用塗布液を得た。電荷発生層用塗布液を、目開き３μｍのフィルターを用いてろ過した。次いで、ディップコート法を用いて、中間層上に、ろ過された電荷発生層用塗布液を塗布し、５０℃で５分間乾燥させた。これにより、中間層上に電荷発生層（膜厚０．３μｍ）を形成した。
【０１８５】
次に、電荷輸送層を形成した。詳しくは、正孔輸送剤としての化合物（ＨＴＭ−１）５０質量部、バインダー樹脂としてのポリアリレート樹脂（Ｒ−１）１００質量部、ヒンダードフェノール酸化防止剤（ＢＡＳＦ社製「イルガノックス（登録商標）１０１０」）２質量部、テトラヒドロフラン３５０質量部、及びトルエン３５０質量部を、ボールミルの容器に投入した。ボールミルを用いて容器の内容物を混合して、電荷輸送層用塗布液を得た。電荷輸送層用塗布液を、電荷発生層上にディップコート法を用いて塗布し、１２０℃で４０分間乾燥させた。これにより、電荷発生層上に電荷輸送層（膜厚２０μｍ）を形成した。これにより、積層型感光体（Ａ−１）を得た。積層型感光体（Ａ−１）において、導電性基体上に中間層が、中間層上に電荷発生層が、電荷発生層上に電荷輸送層が備えられていた。
【０１８６】
（積層型感光体（Ａ−２）〜（Ａ−１６）及び（Ｂ−１）〜（Ｂ−７）の製造）
次の点を変更した以外は、積層型感光体（Ａ−１）の製造と同じ方法で、積層型感光体（Ａ−２）〜（Ａ−１６）及び（Ｂ−１）〜（Ｂ−７）の各々を製造した。積層型感光体（Ａ−１）の製造においては正孔輸送剤として化合物（ＨＴＭ−１）を使用したが、積層型感光体（Ａ−２）〜（Ａ−１６）及び（Ｂ−１）〜（Ｂ−７）の各々の製造においては表１〜表３に示す種類の正孔輸送剤を使用した。積層型感光体（Ａ−１）の製造においてはバインダー樹脂としてポリアリレート樹脂（Ｒ−１）を使用したが、積層型感光体（Ａ−２）〜（Ａ−１６）及び（Ｂ−１）〜（Ｂ−７）の各々の製造においては表１〜表３に示す種類のバインダー樹脂を使用した。
【０１８７】
＜帯電特性の評価＞
積層型感光体（Ａ−１）〜（Ａ−１６）及び（Ｂ−１）〜（Ｂ−７）の各々に対して、温度１０℃及び相対湿度２０％ＲＨの環境下で、帯電特性を評価した。詳しくは、ドラム感度試験機（ジェンテック株式会社製）を用いて、積層型感光体の回転数３１ｒｐｍ及び積層型感光体への流れ込み電流−１０μＡの条件下で、積層型感光体を帯電させた。帯電させた積層型感光体の表面電位を測定した。測定した表面電位を、積層型感光体の帯電電位（Ｖ0、単位：−Ｖ）とした。積層型感光体の帯電電位（Ｖ0）を、表１〜表３に示す。
【０１８８】
＜感度特性の評価＞
積層型感光体（Ａ−１）〜（Ａ−１６）及び（Ｂ−１）〜（Ｂ−７）の各々に対して、温度１０℃及び相対湿度２０％ＲＨの環境下で、感度特性を評価した。詳しくは、ドラム感度試験機（ジェンテック株式会社製）を用いて、積層型感光体の表面を−６００Ｖに帯電させた。次いで、単色光（波長：７８０ｎｍ、露光量：０．８μＪ／ｃｍ2）をハロゲンランプの光からバンドパスフィルターを用いて取り出し、積層型感光体の表面に照射した。単色光の照射終了から８０ミリ秒が経過した時点の積層型感光体の表面電位を測定した。測定した表面電位を、積層型感光体の露光後電位（ＶL、単位：−Ｖ）とした。積層型感光体の露光後電位（ＶL）を、表１〜表３に示す。
【０１８９】
＜耐摩耗性の評価＞
積層型感光体（Ａ−１）〜（Ａ−１６）及び（Ｂ−１）〜（Ｂ−７）の電荷輸送層の各々に対して、耐摩耗性を評価した。まず、積層型感光体の製造において調製した電荷輸送層用塗布液を、アルミパイプ（直径７８ｍｍ）に巻きつけたポリプロピレンシート（厚さ０．３ｍｍ）に塗布した。電荷輸送層用塗布液を塗布したポリプロピレンシートを、１２０℃で４０分間乾燥させた。これにより、ポリプロピレンシート上に膜厚２０μｍの電荷輸送層（評価用シート）が形成された。続けて、ポリプロピレンシートから評価用シートを剥離した。そして、剥離された評価用シートをウィール（テーバー社製「Ｓ−３６」）に貼り付けて、試験片を得た。得られた試験片の質量（摩耗試験前にの試験片の質量）Ｍ１を測定した。
【０１９０】
その後、試験片に対して摩耗試験を行った。詳しくは、試験片をロータリーアブレージョンテスタ（株式会社東洋精機製作所製）の回転台に取り付けた。そして、試験片上に荷重５００ｇｆの摩耗輪（テーバー社製「ＣＳ−１０」）を乗せた状態で、回転台を回転速度６０ｒｐｍで回転させて、１０００回転の摩耗試験を行った。続けて、摩耗試験後の試験片の質量Ｍ２を測定した。そして、試験前後の試験片の質量変化である摩耗減量（Ｍ１−Ｍ２）を求めた。測定した摩耗減量を、表１〜表３に示す。なお、摩耗減量が小さいほど、感光体の耐摩耗性が優れていることを示す。
【０１９１】
表１〜表３中、ＨＴＭ、樹脂、Ｖ0及びＶLは、各々、正孔輸送剤、バインダー樹脂、帯電電位及び露光後電位を示す。表１〜表３中、「−」は、繰返し単位（１）及び（２）の一方又は両方が含まれていないため、ｎ1／ｎ2の値がないことを示す。
【０１９２】
【表１】
2019077844.tif 000030
【０１９３】
【表２】
2019077844.tif 000031
【０１９４】
【表３】
2019077844.tif 000032
【０１９５】
積層型感光体（Ａ−１）〜（Ａ−１６）の各々は、ポリアリレート樹脂（ＰＡ）を含有していた。具体的には、積層型感光体（Ａ−１）〜（Ａ−１６）の各々に含有されるポリアリレート樹脂は、繰返し単位（１）（より具体的には、繰返し単位（１−１）〜（１−５）の何れか）と、繰返し単位（２）と、繰返し単位（３）とを少なくとも含んでいた。繰り返し単位（２）の数ｎ2に対する、繰り返し単位（１）の数ｎ1の比率ｎ1／ｎ2は、１．０以上であった。そのため、表１及び表２から明らかなように、積層型感光体（Ａ−１）〜（Ａ−１６）では、摩耗減量が４．９ｍｇ以下であり、耐摩耗性が優れていた。また、積層型感光体（Ａ−１）〜（Ａ−１６）では、帯電特性及び感度特性が損なわれることなく、耐摩耗性が向上していた。
【０１９６】
一方、積層型感光体（Ｂ−１）は、ポリアリレート樹脂（ＰＡ）を含有していなかった。具体的には、積層型感光体（Ｂ−１）に含有されるポリアリレート樹脂（Ｒ−Ａ）において、比率ｎ1／ｎ2が１．０以上ではなかった。そのため、表３から明らかなように、ポリアリレート樹脂（Ｒ−Ａ）が電荷輸送層形成用の溶剤に溶解せず、電荷輸送層を形成することができなかった。そのため、積層型感光体（Ｂ−１）では、帯電特性、感度特性及び耐摩耗性を評価することができなかった。
【０１９７】
積層型感光体（Ｂ−２）〜（Ｂ−７）の各々は、ポリアリレート樹脂（ＰＡ）を含有していなかった。具体的には、積層型感光体（Ｂ−２）に含有されるポリアリレート樹脂（Ｒ−Ｂ）は、繰り返し単位（２）を含んでいなかった。積層型感光体（Ｂ−３）に含有されるポリアリレート樹脂（Ｒ−Ｃ）は、繰り返し単位（３）を含んでいなかった。積層型感光体（Ｂ−４）〜（Ｂ−７）に含有されるポリアリレート樹脂（Ｒ−Ｄ）〜（Ｒ−Ｇ）は、繰り返し単位（１）及び（２）の両方を含んでいなかった。そのため、表３から明らかなように、積層型感光体（Ｂ−２）〜（Ｂ−７）では、摩耗減量が５．５ｍｇ以上であり、耐摩耗性が劣っていた。
【０１９８】
以上のことから、本発明に係るポリアリレート樹脂は、感光層に含有された場合に、感光体の耐摩耗性を向上できることが示された。また、本発明に係る感光体は、耐摩耗性に優れることが示された。
【産業上の利用可能性】
【０１９９】
本発明に係るポリアリレート樹脂は、感光体に利用することができる。本発明に係る感光体は、画像形成装置に利用することがきる。
【符号の説明】
【０２００】
１      電子写真感光体
２      導電性基体
３      感光層
３ａ    電荷発生層
３ｂ    電荷輸送層
３ｃ    単層型感光層
４      中間層
５      保護層
【図１】
2019077844.tif 000047
【図２】
2019077844.tif 000048